Brevet FR2307858A1 — publié le 19761112

L'invention concerne des bases actives, utilisables industriellement pour la réalisation de colles et d'enduits dans l'industrie du bâtiment. Dans cette technique, il est usuel de préparer sur le chantier même les divers types d'enduit nécessaires (enduits de façade, d'isolation thermique, d'étanchéité) ou les diverses colles mortiers employées, à partir des matières premières entrant dans leur compo sitionO Il en résulte des opérations fastidieuses de dosage et de malaxage qui immobilisent les ouvriers pendant de longues durées. L'invention vise à remédier à cet inconvénient en proposant des bases actives universelles, qui, par simple addition d'eau et éventuellement de certains adjuvantes appropriés, peuvent être utilisées, sur les chantiers, pour des applications variées, Ces bases sont essentiellement caractérisées en ce qu'elles comprennent, en combinaison s - 10 à 70 % en poids de quartz broyé ou de silice naturelle t - 0,1 & 10 % en poids de méthylcellulose t - 1 à 40 % en poids de gélatine d'origine animale t - 5 à 90 % en poids d'alcools vinyliques ; - 0,5 à 30 % en poids de fibres d'amiante. Avantageusement, une charge minérale inerte sera incorporée dans ces bases, en une quantité représentant 0,5 à 10 % en poids du total. Cette charge sera par exemple constituée de dioxyde de titane, lequel présente l'avantage d'être un colorant blancs Une composition particulièrement avantageuse est la suivante 2 - Dioxyde de titane rutile 2 2,5 % t - Farine de quartz (ou silice) s 30,0 % t - Méthylcellulose s 0,5 % t - Vis (gélatine) : 12,0 % t - Alcool vinylique 13/140 t 48,0 % t - Amiante : 7,0 %0 Les charges conformes à l'invention sont préparées par broyage à sec des différents constituants, par exemple dans un broyeur à galets. Dans ces charges, le quartz a la même fonction que dans les compositions usuelles de mortier. Sa granulométrie pourra varier de façon régulière entre 0,1 et 0,5 rin. Ce quartz sera amené par broyage à la granulométrie désirée. On pourra également y incorporer de la silice naturelle non broyée (sable de Fontainebleau), La méthylcellulose agit,lors de l'emploi sur le chantier,comme rétenteur d'eau. La gélatine utilisée est destinée à permettre un travail facile de la composition et à lui conférer une viscosité convenable. Une gélatine satisfaisante, commercialisée sous l'appellation VIS, est préparée, par exemple à partir de peau de bovins. Le ou les alcools vinyliques sont destinés, de façon connue, à renforcer l'adhérence du ciment. Enfin, l'amiante constitue l'ossature de ces bases et empêche les rétractions du liant. Le Demandeur a établi que ce constituant présente un intéret capital dans les bases selon l'invention et qu'il ne peut pas être remplacé par des fibres synthétiques. En effet, les asbestes sont constituées de fibres ramifiées présentant à leurs extrémités des sortes de crochets qui leur confèrent la propriété de consolider les mélanges durcis préparés à partir de ces bases et d'éviter la rétraction de l'ensemble lors du séchage. On peut éventuellement remplacer la gélatine par de la caséine et cette variante entre également dans le cadre de l'invention. Les bases ainsi réalisées conduisent toutefois à des produits qui fluent facilement. Lors de l'emploi sur le chantier, il suffit d'ajouter une quantité d'eau représentant environ 3 du poids de la base et de 3 malaxer l'ensemble avec les adjuvants correspondant aux diverses applications, à savoir s - pour réaliser des enduits de façade, on incorpore au mélange, sur le chantier, du ciment blanc, du sable, de la silice et du marbre t - pour réaliser une colle mortier, on ajoute du ciment blanc C.P.A0 400, du sable, du carbonate de chaux, de la silice i - pour réaliser des enduits isothermiques, on introduit dans le mélange du ciment C.P.A. 325, de l'amiante, du mica expansé, de la silice, des fibres textiles, de la chaux t - pour obtenir des enduits décoratifs, on ajoute du ciment blanc C,P.A, 400, du marbre, des pigments chimiques, de la silice, du carbonate de calcium t - pour former des enduits d'étanchéité, on se sert de ciment blanc C.P.A. 400, de poudre de quartz et de silice. Enfin, les bases peuvent être utilisées telles quelles pour réaliser certains enduits. On voit donc que les bases conformes à l'invention présentent l'avantage de constituer des mélanges prêts pour l'emploi, aux applications multiples. REVENDICATIONS lo Bases actives pour l'industrie du bâtiment, caractérisées en ce qu'elles comprennent, en combinaison t - 10 à 70 % en poids de quartz broyé ou de silice naturelle t - 0,1 à 10 % en poids de méthylcellulose t - 1 à 40 % en poids de gélatine d'origine animale S - 5 à 90,' en poids d'alcools vinyliques t - 0,5 à 30 % en poids de fibres d'amiante. 2.- Base selon la revendication 1, caractérisée en ce qu'elle comprend en outre une charge minérale telle que l'oxyde de titane représentant environ 0,5 à 10 % en poids de la charge. 3.- Base selon la revendication 2, caractérisée en ce qu'elle comprend i - Dioxyde de titane rutile i 2,5 % t - Farine de quartz (ou silice) t 30,0 % t - Méthylcellulose i 0,5 % t - Vis (gélatine) : 12,0 % t - Alcool vinylique 13/140 t 48,0 % ; - Amiante t 7,0 %0 4.- Base selon l'une des revendications 1 à 3, caractérisée en ce que le quartz a une granulométrie qui varie régulièrement entre 0,1 et 0,5 mmO So Base selon l'une des revendications 1 à 4, caractérisée en ce que la gélatine entrant dans sa composition est d'origine animale. 6.- Base selon l'une des revendications 1 à 5, caractérisée en ce qu'une partie au moins de la gélatine est remplacée par de la caséine. 7.- Application des bases selon l'une des revendications 1 à 6 à la réalisation de colles ou d'enduits pour l'industrie du bâtiment.